(57)【要約】【課題】耐熱性ガラスをカレット原料として用いた場合に安定な操業を可能とするガラス短繊維及びその製造方法の提供。【解決手段】重量％で、ＳｉＯ２ を５５％以上７０％以下、Ａｌ２Ｏ３ を１％以上４％未満、Ｂ２Ｏ３  を１％以上４％未満、Ｎａ２Ｏを１０％以上２０％以下、Ｋ２Ｏを０．９％以上１０％以下、ＣａＯを１％以上１２％以下、ＭｇＯを０．１％以上１０％以下、ＳｒＯを０％以上１０％以下、ＢａＯを０．１％以上１０％以下、ＺｒＯ２を０％以上１０％以下含みかつ（ＳｒＯ＋ＢａＯ）が０．１％以上１２％以下であり、実質的にＦ２、Ｐ２Ｏ５、ＺｎＯを含まず、失透温度が１０００℃以下で、粘度１００００ポイズを示す温度が１３００℃以下であり、失透温度と粘度１０００ポイズを示す温度との差が１００℃以上であるガラス短繊維。【選択図】  図１
2006069826.tif 000002
【特許請求の範囲】
【請求項１】
重量％で、ＳｉＯ２ を５５％以上７０％以下、Ａｌ２Ｏ３ を１％以上４％未満、Ｂ２Ｏ３  を１％以上４％未満、Ｎａ２Ｏを１０％以上２０％以下、Ｋ２Ｏを０．９％以上１０％以下、ＣａＯを１％以上１２％以下、ＭｇＯを０．１％以上１０％以下、ＳｒＯを０％以上１０％以下、ＢａＯを０．１％以上１０％以下、ＺｒＯ２を０％以上１０％以下含みかつ（ＳｒＯ＋ＢａＯ）が０．１％以上１２％以下であり、実質的にＦ２、Ｐ２Ｏ５、ＺｎＯを含まず、失透温度が１０００℃以下で、粘度１００００ポイズを示す温度が１３００℃以下であり、失透温度と粘度１０００ポイズを示す温度との差が１００℃以上であるガラス短繊維。
【請求項２】
ＳｒＯを１０％以下、ＢａＯを１％以下含むことを特徴とする請求項１に記載のガラス短繊維。
【請求項３】
失透温度が９５０℃以下で、粘度１００００ポイズを示す温度が１２００℃以下であり、失透温度と粘度１０００ポイズを示す温度との差が１００℃以上である請求項１又は請求項２に記載のガラス短繊維。
【請求項４】
軟化点が７５０℃以上であるガラスを原料として、そのガラスを粉砕して目開き３１．５ｍｍのふるいを通過したカレットを原料の１％以上使用するガラス短繊維の製造方法。
【請求項５】
目開き２２．４ｍｍのふるいを通過したカレットを使用する請求項４に記載のガラス短繊維の製造方法。
【請求項６】
重量％で、ＳｉＯ２を５０％以上８５％以下、Ａｌ２Ｏ３を２０％以下、Ｂ２Ｏ３を２０％以下、Ｎａ２Ｏを１０％以下、Ｋ２Ｏを１５％以下、ＣａＯを１５％以下、ＭｇＯを１０％以下、ＳｒＯを１５％以下、ＢａＯを１５％以下及びＺｒＯ２を１０％以下含むガラス組成物をカレット原料として使用することを特徴とする請求項３〜４のいずれかに記載のガラス短繊維の製造方法。
【請求項７】
重量％で、ＳｉＯ２を５０％以上６８％以下、Ａｌ２Ｏ３を１５％以下、Ｎａ２Ｏを１０％以下、Ｋ２Ｏを１５％以下、ＣａＯを１５％以下、ＭｇＯを１０％以下、ＳｒＯを１５％以下、ＢａＯを１５％以下及びＺｒＯ２を１０％以下を含むガラス組成物をカレット原料として使用することを特徴とする請求項３〜５のいずれかに記載のガラス短繊維の製造方法。
【請求項８】
生成物が重量％でＳｉＯ２を５５％以上７０％以下、Ａｌ２Ｏ３を１％以上４％未満、Ｂ２Ｏ３を１％以上４％未満、Ｎａ２Ｏを１０％以上２０％以下、Ｋ２Ｏを０．９％以上１０％以下、ＣａＯを１％以上１２％以下、ＭｇＯを０．１％以上１０％以下、ＳｒＯを０％以上１０％以下、ＢａＯを０．１％以上１０％以下、ＺｒＯ２を０％以上１０％以下含みかつ（ＳｒＯ＋ＢａＯ）が０．１％以上１２％以下であり、実質的にＦ２、Ｐ２Ｏ５、ＺｎＯを含まず、失透温度が１０００℃以下で、粘度１００００ポイズを示す温度が１３５０℃以下であり、失透温度と粘度１０００ポイズを示す温度との差が１００℃以上であるガラス短繊維の製造方法。
【請求項９】
失透温度が９５０℃以下で、粘度１００００ポイズを示す温度が１１５０℃以下であり、失透温度と粘度１０００ポイズを示す温度との差が１００℃以上である請求項３〜７のいずれかに記載のガラス短繊維の製造方法。
【発明の詳細な説明】
【技術分野】
【０００１】
本発明はガラス短繊維及びその製造方法に関するものであり、特にＰＤＰ基板等に用いられる耐熱性ガラスからなるガラスカレットをリサイクル使用するガラス短繊維及びその製造方法に関するものである。
【背景技術】
【０００２】
従来、ガラス繊維の原料としてリサイクルカレットが多量に使用されている。リサイクルカレットとは廃棄板ガラス、使用後のガラスビンなどを回収、粉砕したもので、それを原料として８０〜９０％使うことにより廃棄物を減らすことができ、資源を有効に利用できる。またリサイクルカレットを原料を使用することはコストの面からも有利である。
【０００３】
しかし将来その使用量が増加すると予想される耐熱性ガラス、例えばパイレックス（登録商標）等の耐熱性ホウ珪酸ガラスやプラズマディスプレイパネル（以下ＰＤＰ）用基板ガラス、液晶ディスプレイ（以下ＬＣＤ）用基板ガラスなどは、その組成に起因する問題が生じやすく、ガラス繊維の原料カレットとして使用することが困難であった。すなわち、軟化点、歪点が高くなるよう成分、組成が定められていることから、ガラス繊維を製造する過程において、より高温、長時間での溶融が必要になるという溶解性の問題、添加成分によっては成型加工の過程において失透を生じやすくなるという失透性の問題及び粘性が高く成形性が悪くなるという問題が生じることがあった。溶解性については、上記の耐熱性ガラスのように軟化点が７５０℃以上であるガラスのカレットをガラス繊維の原料としてガラス繊維を製造しようとすると、通常のガラス繊維製造に用いられる条件では耐熱性ガラスのカレットが完全に溶解せずに未溶解異物が生じて繊維形成を阻害することがある。失透性についても、繊維用ガラスの組成によりデビトライトもしくはウォラストナイト等の結晶異物が生じやすくなることがある。そしてガラスの軟化点、歪点が高いということはすなわち高い粘性を示すということであるから、ガラス繊維形成工程において通常求められる粘性の範囲を超えれば当然に成形性が阻害される。
【０００４】
このようなガラスをリサイクルカレットとして再利用することが可能になれば、資源の有効利用にも貢献でき、コスト面でも有利になることが予想される。特に、純度の高いＢ２Ｏ３原料は高価であり、耐熱性ホウ珪酸ガラスガラスなどのＢ２Ｏ３を含むガラスは安価なＢ２Ｏ３源として有用である。
【０００５】
また本発明の硝子組成物は遠心法によって短繊維に成型することができる。遠心法による短繊維成型工程においては、硝子調合原料を溶融し、得られた溶融ガラスを回転する遠心スピナーの内部に供給する。スピナーには多数の小孔が備えてあり、ガラスは遠心力により射出され、ガス流により延伸される。ここで溶融ガラス中に結晶異物が存在すると、スピナーの小孔が塞がれて詰まるという問題が生じやすい。スピナーの小孔を塞ぎ詰まらせてしまう結晶の生成を防ぐには、ガラスの失透温度は作業温度より下でなければならない。
【０００６】
例えば公開特許公報昭６１−２１９９３号の記載によれば、揮発成分であるＢ２Ｏ３及びフッ素を導入することにより、優れた粘度特性及び耐失透性を達成するガラス繊維が開示されている。具体的には粘度１０００ポイズになる温度は１１００℃以下、失透温度は９８０℃以下、粘度１０００ポイズになる温度と失透温度との差は１００℃以上である。しかし揮発成分であるフッ素の使用は環境を汚染するため好ましくなく、またＰ２Ｏ５やＺｎＯも揮発成分であり溶融炉の寿命を縮める原因となり得るため好ましくない。一方、フッ素を含有しない繊維用ガラスとしては特許公報２５８８３６０号に開示されているものがあるが、示された実施例は揮発成分であるＢ２Ｏ３を５重量％以上含み、コストが高くなるため好ましくない。また特許公報３００２７８７号に開示されているガラスはフッ素を含まずＢ２Ｏ３の含有量も少量であるが、実施例に示されたガラスのＣａＯ含有量は１６．５重量％と多く、Ａｌ２Ｏ３を含まない。実際にこの実施例組成の試料を作製して評価したところ、１０９９℃と非常に高い失透温度を示した。このように高い失透温度を示すガラスを用いてガラス短繊維を製造することは、一般に困難である。
【特許文献１】特許公開公報昭６１−２１９９３号
【特許文献２】特許公報２５８８３６０号
【特許文献３】特許公報３００２７８７号
【発明の開示】
【発明が解決しようとする課題】
【０００７】
本発明は、繊維用ガラスと比較してより高い粘性を示しまた２００℃近く高い失透温度を示すＰＤＰ基板用高歪点ガラスや、同じく高い粘性を示す耐熱性ホウ珪酸ガラスガラス、ＬＣＤ用基板ガラスなど、今後その使用量が増加すると予想される耐熱性ガラスをカレット原料として用いた場合に安定な操業を可能とするガラス組成、そのガラス組成を有するガラス短繊維及びその製造方法を提供することを目的とする。
【課題を解決するための手段】
【０００８】
前記の各種耐熱性ガラスのカレットを原料とした場合、通常のガラス繊維製造に用いられる条件では耐熱性ガラスのカレットが完全に溶解せずに未溶解異物が生じて繊維形成を阻害するという問題がある。本発明者らは一般にガラスを微粒化することによりその溶解性が改善されることに着目し、耐熱性ガラスのカレットを粉砕することにより繊維用ガラス原料として利用する可能性を検討した。その結果、耐熱ガラスをのカレットをある程度粉砕することにより、以下の組成からなるガラス短繊維を実用的な製造条件下で製造できることを見出した。
【０００９】
すなわち、重量％で、ＳｉＯ２ を５５％以上７０％以下、Ａｌ２Ｏ３
を１％以上４％未満、Ｂ２Ｏ３  を１％以上４％未満、Ｎａ２Ｏを１０％以上２０％以下、Ｋ２Ｏを０．９％以上１０％以下、ＣａＯを１％以上１２％以下、ＭｇＯを０．１％以上１０％以下、ＳｒＯを０％以上１０％以下、ＢａＯを０．１％以上１０％以下、ＺｒＯ２を０％以上１０％以下含みかつ（ＳｒＯ＋ＢａＯ）が０．１％以上１２％以下であり、実質的にＦ２、Ｐ２Ｏ５、ＺｎＯを含まず、失透温度が１０００℃以下で、粘度１００００ポイズを示す温度が１３００℃以下であり、失透温度と粘度１０００ポイズを示す温度との差が１００℃以上であるガラス短繊維である。また、この組成範囲のガラスは、失透温度が１０００℃以下で、粘度１００００ポイズを示す温度が１３００℃以下であり、失透温度と粘度１０００ポイズを示す温度との差が１００℃以上である。
【００１０】
また、前記組成範囲のうちＳｒＯを１０％以下、ＢａＯを１％以下含むようにすると、ガラス短繊維の製造を行う上でより好ましいことを見出した。
【００１１】
さらに、前記ガラス組成範囲のうち、失透温度が９５０℃以下で、粘度１００００ポイズを示す温度が１２００℃以下であり、失透温度と粘度１０００ポイズを示す温度との差が１００℃以上となる範囲を用いればその繊維成型工程においてより好ましいことも判明した。
【００１２】
前記のように、耐熱ガラスカレットを粉砕することにより繊維用ガラスの原料として使用できるようになるが、特に、粉砕して目開き３１．５ｍｍのふるいを通過した微粒のみをガラス繊維の原料として使用すれば溶解性が向上し、より好ましいガラス繊維の製造方法となる。
【００１３】
ここで、粉砕されたカレットの粒度は小さい程好ましいが、より小さい粒度のカレットのみを得るためには粉砕及び分粒の工程を経る必要があり、分コストが高くなるという欠点があり、必要以上に細かくしてもコストが高くなるだけである。そこで、ガラス繊維の製造方法としては、溶解性とコストの双方を考慮して目開き２２．４ｍｍのふるいを通過したガラスを使用することが最も好ましい。
【００１４】
前記のようにカレットを粉砕することによって、軟化点７５０℃以上のガラスが重量％でＳｉＯ２
５０％以上８５％以下、Ａｌ２Ｏ３  を２０％以下、Ｂ２Ｏ３  を２０％以下、Ｎａ２Ｏを１０％以下、Ｋ２Ｏを１５％以下、ＣａＯを１５％以下、ＭｇＯを１０％以下、ＳｒＯを１５％以下、ＢａＯを１５％以下及びＺｒＯ２  を１０％以下を含むガラス組成物であれば、原料中の１％以上のカレットを使用してがｒ巣繊維を製造することが可能になる。
【００１５】
同様に、重量％で、軟化点７５０℃以上のガラスが重量％でＳｉＯ２を５０％以上６８％以下、Ａｌ２Ｏ３を１５％以下、Ｎａ２Ｏを１０％以下、Ｋ２Ｏを１５％以下、ＣａＯを１５％以下、ＭｇＯを１０％以下、ＳｒＯを１５％以下、ＢａＯを１５％以下及びＺｒＯ２を１０％以下を含むガラス組成物であれば、そのカレット使用量を増加してガラス繊維を製造することも可能になる。
【００１６】
さらに、生成物が重量％でＳｉＯ２を５５％以上７０％以下、Ａｌ２Ｏ３を１％以上４％未満、Ｂ２Ｏ３を１％以上４％未満、Ｎａ２Ｏを１０％以上２０％以下、Ｋ２Ｏを０．９％以上１０％以下、ＣａＯを１％以上１２％以下、ＭｇＯを０．１％以上１０％以下、ＳｒＯを０％以上１０％以下、ＢａＯを０．１％以上１０％以下、ＺｒＯ２を０％以上１０％以下含みかつ（ＳｒＯ＋ＢａＯ）が０．１％以上１２％以下であり、実質的にＦ２、Ｐ２Ｏ５、ＺｎＯを含まず、失透温度が１０００℃以下で、粘度１００００ポイズを示す温度が１３５０℃以下であり、失透温度と粘度１０００ポイズを示す温度との差が１００℃以上であるガラス短繊維の製造方法も好ましい製造方法として挙げられる。
【００１７】
そして、以上のべた製造方法に関して、失透温度が９５０℃以下で、粘度１００００ポイズを示す温度が１１５０℃以下であり、失透温度と粘度１０００ポイズを示す温度との差が１００℃以上であれば最も好ましい。
【発明の効果】
【００１８】
以上詳述した通り、本発明によれば、耐熱性ガラスカレットを原料としてリサイクル使用することで、環境への負荷を低減し、安価で、安定操業が可能なガラス短繊維が得られる。
【発明を実施するための最良の形態】
【００１９】
本発明は、重量％で、ＳｉＯ２ を５５％以上７０％以下、Ａｌ２Ｏ３
を１％以上４％未満、Ｂ２Ｏ３  を１％以上４％未満、Ｎａ２Ｏを１０％以上２０％以下、Ｋ２Ｏを０．９％以上１０％以下、ＣａＯを１％以上１２％以下、ＭｇＯを０．１％以上１０％以下、ＳｒＯを０％以上１０％以下、ＢａＯを０．１％以上１０％以下、ＺｒＯ２を０％以上１０％以下含みかつ（ＳｒＯ＋ＢａＯ）が０．１％以上１２％以下であり、実質的にＦ２、Ｐ２Ｏ５、ＺｎＯを含まない組成からなるガラス短繊維である。上記組成範囲で任意に決定した組成のガラスを作製し失透温度を測定すると、失透温度は１１００℃付近であり、従来の繊維用ガラスよりも２００℃近く高い。しかし上記ガラスを原料の一つとして、従来の繊維用ガラスに使用したところ、上記ガラスカレット濃度の増加に伴い失透温度が低下することを見出した。これは失透の原因である結晶相に起因する。上記ガラスの失透原因の結晶はディオプサイドであり、繊維用ガラスの失透原因の結晶はデビトライトもしくはウォラストナイトである。上記ガラスをカレット原料として繊維用ガラスに使用してもディオプサイドは析出せず、失透原因はデビトライトもしくはウォラストナイトである。これにより、失透温度の高い上記ガラスをカレット原料として使用しても、失透温度が上がることはなく、また、アルカリ土類の影響により失透温度は下がる。
【００２０】
耐熱性ガラスのカレットを粉砕することにより、耐熱性ガラスのカレットを原料として好適にガラス繊維を製造形成することが可能になるが、目開き３１．５ｍｍのふるいを通過したもののみをガラス繊維の原料として使用すれば溶解しやすくなってガラス繊維の製造により好ましい。粉砕されたカレットの粒度は小さい程好ましいが、より小さい粒度のカレットのみを得るためには粉砕及び分粒の工程を経る必要があり、分コストが高くなるという欠点があるため、溶解性、コストの両面から目開き２２．４ｍｍのふるいを通過したガラスを使用することが最も好ましい。
【００２１】
本発明において、ガラス短繊維の好ましい組成範囲を決定した理由は次の通りである。
ＳｉＯ２はガラスの骨格を形成する成分であり、その量は他の成分の量との関係で決定されるが、７０％を超えると粘性が増大し、また失透温度も上昇する。
Ａｌ２Ｏ３は適量をガラスに含有成分とすることでシリカ系失透の生成を抑制することができ必須成分であるが４％を超えると失透温度が上昇し、粘性も増大するので、１〜４％が望ましい。
Ｂ２Ｏ３は溶融性を向上させるために必要であるが、揮発成分のため量が増大すると溶融炉の寿命を縮め、また原料コスト増を招くため１％以上４％以下が望ましい。
Ｎａ２Ｏはガラスの溶融を助ける成分であるが、量が増大すると粘性が低下し作業温度と失透温度の差が小さくなるため、１０％以上２０％以下が望ましい。
Ｋ２Ｏはガラスの溶融を助ける成分であるが、量が増大すると原料コスト増を招き、また粘性が低下し作業温度と失透温度の差が小さくなるため、０．９％以上１０％以下が望ましい。
ＭｇＯはガラスの溶融を助け、失透温度を下げる役目も果たす。しかしＭｇＯの量が増大すると、失透温度が上昇するため０．１％以上１０％以下が望ましい。
ＣａＯはガラスの溶融を助ける成分であるが、１２％を超えると失透温度が上昇するため、１％以上１２％以下が望ましい。
ＳｒＯ、ＢａＯは溶解性向上に有効であるが、量が増大すると比重が大きくなり、また原料コスト増を招くため、ＳｒＯとＢａＯの含有量の合計について（ＳｒＯ＋ＢａＯ）＝０．１〜１２％が望ましい。
ＺｒＯ２は量が増大すると原料コスト増を招き、またガラスの粘度を高め溶解性が低下するため１０％以下が望ましい。
Ｆ２は揮発成分であり、環境を汚染するため好ましくない。Ｆ２を実質的に含まずとは、０．５％以下である。
Ｐ２Ｏ５、ＺｎＯは揮発成分であり、溶融炉の寿命を縮めるため好ましくない。Ｐ２Ｏ５、ＺｎＯを実質的に含まずとは、０．１％以下である。
【００２２】
失透温度が１０００℃以下で、粘度１００００ポイズを示す温度が１３００℃以下であり、失透温度と粘度１０００ポイズを示す温度との差が１００℃以上であれば、作業温度にて失透が生成することなく、ガラス短繊維の製造が可能である。しかし炉の寿命やコスト、安全などを考慮に入れると、作業温度は低いほうが望ましく、失透温度が９５０℃以下で、粘度１００００ポイズを示す温度が１２００℃以下であり、失透温度と粘度１０００ポイズを示す温度との差が１００℃以上であるほうが、より好ましい。
【実施例】
【００２３】
以下に実施例を挙げて本発明をより具体的に説明する。
粉砕した原料カレット（板ガラスカレット、瓶ガラスカレット、ＰＤＰ用基板ガラスカレット、耐熱性ホウ珪酸ガラスガラスカレット、ＬＣＤ用基板ガラスカレット、任意組成の実験用カレット）及びバッチ原料（長石、ボラックス、ソーダ灰、珪砂）を秤量後、ポリ袋に入れ混合したものを各サンプルの原料とした。各サンプルの原料を白金るつぼに入れ、カンタル炉中で温度１３５０℃で４時間保持して溶融した。途中１．５時間経過した時点で融液を攪拌した。得られたガラス融液をステンレス板上にキャストし、５５０℃の電気炉中で４５分間保持した後にヒーターへの通電を止め、そのまま炉内で室温まで冷却してガラスサンプルを得た。使用したＰＤＰ用基板ガラスカレット、ＬＣＤ用基板ガラスカレットはそれぞれ特開平１０−１９４７７１、特許２６８６７８８号の実施例の組成のものを調合して作製した。また請求項５の組成範囲で任意に決定した組成のガラスを調合してガラスを作製し、粉砕してカレットとして使用した。
【００２４】
失透温度は次のようにして測定した。ガラスを粉砕して＃２８３０〜１０００μｍのフルイ間に留まったガラス粒をアルコールに浸し超音波洗浄し、１００℃で乾燥した。ガラス粒２５ｇを白金ボートに入れ、ボートの長さ方向に温度勾配を持つ炉内で２時間保持した。炉から取り出したガラスを偏光顕微鏡で観察し失透の発生している最高温度を失透温度として測定した。
【００２５】
表１に使用した原料カレットの組成及び特性を示す。Ａは板カレット、Ｂは瓶カレット、ＣはＰＤＰ用基板ガラスカレット（特開平１０−１９４７７１記載）、ＤはＬＣＤ用基板ガラスカレット（特許２６８６７８８号）、Ｅは耐熱性ホウ珪酸ガラスガラスカレット、Ｆは請求項５の組成範囲で任意に決定した組成で作製したガラスである。Ａ、Ｂのカレットは、従来ガラス繊維の原料として使用されているものであり、Ａ、ＢのカレットをＣ、Ｄ、Ｅ、Ｆのカレットで置換した時の失透温度と粘性を調査した。
【００２６】
表１  原料カレットの組成と特性
2006069826.tif 000003
【００２７】
Ｆのガラスをカレット原料としてＡ、Ｂのカレットと置換して使用した時の失透温度と高温粘性の変化を測定した。まずＦのガラスを使用せず、Ａ，Ｂのカレットと原料を使用して、ベースとなるガラスを作製した。ベースのガラスは「ガラス工学ハンドブック」（山根正之他編、１９９９、朝倉書店）Ｐ５２０，表８．８の現行組成例１のガラス短繊維組成を参考にして、Ａ，Ｂのカレットと原料を使用して作製した。
Ｆのガラスをカレット原料として使用することによる組成変動を小さくするために原料（長石、ボラックス、ソーダ灰、珪砂）を調整している。作製したサンプルの組成及び特性を表２に示す。また図１に原料におけるＦのガラスの割合による失透温度の変化、図２に粘度１００００ポイズを示す温度（Ｔ４）と失透温度（ＴＬ）との差の変化を示す。Ｆカレットの失透温度は１１１０℃であるが、図１のように原料中のＦカレットの量を３０％まで増加しても、失透温度の上昇は見られない。さらに５０％まで増加しても失透温度は約９５０℃である。また図２のようにＴ４−ＴＬの値は原料中のＦカレット量の増加に伴い大きくなっており、５０％の場合で約１５０℃である。粘度１０００ポイズを示す温度（Ｔ３）と失透温度（ＴＬ）との差Ｔ３−ＴＬの値は２８０℃まで増加している。粘度に合わせて操業温度を調整することにより、安定な操業が可能となる。
【００２８】
表２  作製したサンプルの組成と特性（１）
2006069826.tif 000004
【００２９】
ベースのガラス組成を変更して同様の測定を行った。その結果を表３、図３、図４に示す。
図３のように、原料中のＦカレット量の増加に伴い失透温度は低下し、６０％〜８０％の場合に失透温度は約８１０℃となり、ベースのガラスと比べ約１１０℃低下している。また図４のように原料中のＦカレット量が６０％〜８０％の場合にＴ４−ＴＬの値は１４０℃以上、Ｔ３−ＴＬの値は２８０℃以上となる。この結果は、Ｆカレットを原料中の８０％まで加えても、操業温度を上げることなく、より安定なガラス短繊維の製造が可能となることを示し、表２の結果と比べてより好ましい。
【００３０】
表３  作製したサンプルの組成と特性（２）
2006069826.tif 000005
【００３１】
繊維用ガラスの失透温度は約９２０℃でＦのガラスの失透温度は約１１００℃であるが、表１、表２のような結果が得られた。この結果は繊維用ガラスの失透原因である結晶はデビトライトまたはウォラストナイトであり、Ｆのガラスの結晶はディオプサイドであるが、結晶相が変化しなければ失透温度は上昇しないことを示す。また、アルカリ土類の影響により失透温度は低下する。Ｆのカレットの使用量がある量を超えると失透温度の急激に上昇するのは失透原因がディオプサイドに変わったことを示す。
【００３２】
またＡ、ＢのカレットをＣ、Ｄ、Ｅのカレットで置換した結果をまとめて表４に示す。このように失透温度は９５０℃以下であり、９００℃以下の場合もある。またＴ３−ＴＬの値は１５０℃以上であり、２００℃を越える場合もあり、ガラス短繊維製造の安定操業を可能とするガラスカレット組成であることがわかる。
【００３３】
表４  作製したサンプルの組成と特性（３）
2006069826.tif 000006
【図面の簡単な説明】
【００３４】
【図１】表２のガラスに関する、原料中のＦガラスカレット割合による失透温度の変化
【図２】表２のガラスに関する、原料中のＦガラスカレット割合による粘度１００００ポイズを示す温度（Ｔ４）と失透温度（ＴＬ）との差の変化
【図３】表３のガラスに関する、原料中のＦガラスカレット割合による失透温度の変化
【図４】表３のガラスに関する、原料中のＦガラスカレット割合による粘度１００００ポイズを示す温度（Ｔ４）と失透温度（ＴＬ）との差の変化
【図１】
2006069826.tif 000007
【図２】
2006069826.tif 000008
【図３】
2006069826.tif 000009
【図４】
2006069826.tif 000010